УЛУЧШЕНИЕ АНТИСЛЕЖИВАЮЩИХ СВОЙСТВ ЧАСТИЦ НИТРАТА АММОНИЯ ПРИ ХРАНЕНИИ В ЗАКРЫТОМ КОНТЕЙНЕРЕ

1. Закрытый контейнер, содержащий частицы нитрата аммония (AN) в количестве от 91 до 99,75 мас. % и осушитель в количестве от 0,25 до 9 мас. %, причем частицы AN имеют содержание воды от 0 до 0,7 мас. %; и- осушитель состоит из частиц, содержащих от 50 до 95 мас. % AN и от 5 до 50 мас. % нитрата магния, диспергированного в AN.
2. Закрытый контейнер по п. 1, в котором конечная концентрация нитрата магния в контейнере составляет от 0,12 до 4,5 мас. % по отношению к полной массе частиц AN и осушителя.
3. Закрытый контейнер по п. 1, в котором конечная концентрация нитрата магния в контейнере составляет от 0,12 до 1 мас. % по отношению к полной массе частиц AN и осушителя.
4. Закрытый контейнер по п. 1, в котором конечная концентрация нитрата магния в контейнере составляет от 0,12 до 0,45 мас. % по отношению к полной массе частиц AN и осушителя.
5. Закрытый контейнер по любому из пп. 1-4, в котором полное количество частиц AN и осушителя составляет 100 мас. %.
6. Закрытый контейнер по любому из пп. 1-5, в котором частицы AN представляют собой пористые гранулы AN (ANPP), или AN высокой плотности, или AN, содержащий удобрения.
7. Закрытый контейнер по любому из пп. 1-5, в котором частицы AN представляют собой ANPP.
8. Закрытый контейнер по любому из пп. 1-7, в котором частицы AN имеют содержание воды от 0,01 до 0,5 мас. %.
9. Закрытый контейнер по любому из пп. 1-7, в котором частицы AN имеют содержание воды от 0,02 до 0,3 мас. %.
10. Закрытый контейнер по любому из пп. 1-9, в котором закрытый контейнер представляет собой закрытый крупногабаритный мягкий контейнер.
11. Способ хранения частиц нитрата аммония (AN) с улучшенными антислеживающими свойствами, причем способ включает следующие стадии: получение частиц AN, имеющих содержание воды от 0 до 0,7 мас. % получение осушителя, состоящего из частиц, содержащих от 50 до 95 мас. % AN и от 5 до 50 мас. % нитрата магния, диспергированного в AN;  заполнение контейнера материалом, содержащим от 0,25 до 9 мас. % осушителя и от 91 до 99,75 мас. % частиц AN; закрытие контейнера.
12. Способ по п. 11, в котором стадия получения осушителя, содержащего частицы, включает следующие стадии: реакция аммиака и азотной кислоты в реакторе с образованием водного раствора нитрата аммония; пропускание водного раствора нитрата аммония через по меньшей мере один испаритель с образованием потока нитрата аммония, содержащего менее чем 6 мас. % воды; добавление магнийсодержащего соединения в азотную кислоту перед введением в вышеупомянутый реактор, и/или непосредственно в вышеупомянутый реактор, и/или в водный раствор нитрата аммония перед введением в вышеупомянутый испаритель, и/или перед введением в конечный испаритель, когда присутствует более чем один испаритель; и затвердевание нитрата аммония, содержащего нитрат магния, диспергированный в нитрате аммония.
13. Способ по п. 12, в котором магнийсодержащее соединение представляет собой водный раствор нитрата магния.
14. Способ по п. 12 или 13, в котором стадия затвердевания включает образование дробинок, гранул, хлопьев или таблеток.
15. Способ по любому из пп. 12-14, в котором содержание воды в потоке нитрата аммония перед затвердеванием составляет менее чем 3 мас. %.
16. Способ по любому из пп. 12-14, в котором содержание воды в потоке нитрата аммония перед затвердеванием составляет менее чем 2 мас. %.
17. Способ по любому из пп. 12-14, в котором содержание воды в потоке нитрата аммония перед затвердеванием составляет менее чем 1 мас. %.
18. Способ по любому из пп. 12-17, причем способ дополнительно включает стадию покрытия частиц осушителя органической или минеральной композицией.
19. Способ по любому из пп. 10-17, в котором частицы AN покрыты органической или минеральной композицией.
20. Способ по любому из пп. 11-19, в котором контейнер представляет собой крупногабаритный мягкий контейнер.
21. Способ согласно по любому из пп. 11-20 для получения закрытого контейнера по любому из пп. 1-10.